(57)【要約】  透光性基板と、上記透光性基板の表面に設けられた遮光パターンとからなる大型フォトマスクであって、上記遮光パターンは、第１低反射膜、遮光性膜、および第２低反射膜が、上記透光性基板側からこの順番で積層された積層構造を有し、上記遮光パターンの上記透光性基板側の面は、３１３ｎｍ〜４３６ｎｍの波長領域の光に対する反射率が８％以下であることを特徴とする大型フォトマスクを提供する。
2019177116.tif 000002
【特許請求の範囲】
【請求項１】
透光性基板と、前記透光性基板の表面に設けられた遮光パターンとからなる大型フォトマスクであって、
前記遮光パターンは、第１低反射膜、遮光性膜、および第２低反射膜が、前記透光性基板側からこの順番で積層された積層構造を有し、
前記遮光パターンの前記透光性基板側の面は、３１３ｎｍ〜４３６ｎｍの波長領域の光に対する反射率が８％以下であることを特徴とする大型フォトマスク。
【請求項２】
前記遮光パターンの前記透光性基板とは反対側の面は、３１３ｎｍ〜４３６ｎｍの波長領域の光に対する反射率が１０％以下であることを特徴とする請求項１に記載の大型フォトマスク。
【請求項３】
前記遮光性膜がクロムを含み、前記第１低反射膜および前記第２低反射膜が酸化クロムを含むことを特徴とする請求項１または請求項２に記載の大型フォトマスク。
【請求項４】
前記遮光パターンは、３１３ｎｍ〜４３６ｎｍの波長領域の光に対する光学濃度（ＯＤ）が４．５以上であることを特徴とする請求項１から請求項３までのいずれかに記載の大型フォトマスク。
【請求項５】
前記透光性基板に対する前記遮光性膜の側面の傾斜角度が８０度以上９０度以下であることを特徴とする請求項４に記載の大型フォトマスク。
【請求項６】
前記第１低反射膜の側面または前記第２低反射膜の側面が、前記遮光性膜の側面に対して前記透光性基板の表面に平行な方向に突出することを特徴とする請求項４または請求項５に記載の大型フォトマスク。
【請求項７】
前記第１低反射膜の側面および前記第２低反射膜の側面の両方が、前記遮光性膜の側面に対して前記透光性基板の表面に平行な方向に突出し、
さらに、前記第１低反射膜の側面の方が、前記第２低反射膜の側面より前記透光性基板の表面に平行な方向に突出していることを特徴とする請求項６に記載の大型フォトマスク。
【請求項８】
少なくとも前記第１低反射膜の側面が、前記遮光性膜の側面に対して前記透光性基板の表面に平行な方向に突出し、
さらに、前記第１低反射膜の側面の前記透光性基板表面に対する角度が、５６°以下であることを特徴とする請求項６または請求項７に記載の大型フォトマスク。
【請求項９】
前記遮光性膜の側面が凹状であることを特徴とする請求項４から請求項８までのいずれかに記載の大型フォトマスク。
【請求項１０】
請求項１から請求項９までのいずれかに記載の大型フォトマスクであって、分割露光に用いられる分割パターンを有し、前記分割パターンが前記遮光パターンであることを特徴とする大型フォトマスク。
【発明の詳細な説明】
【技術分野】
【０００１】
本開示は、表示装置に用いられる表示装置用機能素子等の製造に使用される大型フォトマスクに関する。
【背景技術】
【０００２】
液晶表示装置、有機ＥＬ表示装置等のフラットパネルディスプレイの分野においては、近年、より高精細な表示が望まれており、高画素化が進んでいる。また、これに伴い、例えばＴＦＴ基板、カラーフィルタ等の表示装置用機能素子については、微細加工を施すことが要求されている。【０００３】
表示装置用機能素子の製造時における微細加工の方法として、従来から、フォトマスクを用いたフォトリソグラフィ法が好適に用いられている。また、フォトマスクとしては、透光性基板の表面に設けられた遮光パターンを有し、光透過領域および遮光領域を備えるフォトマスクが一般的に用いられている。【０００４】
このようなフォトマスクを露光装置に用いて被転写体に対してパターンを転写する際に、露光光に対するフォトマスクの反射率が高い場合には、フォトマスクを露光光が反射することを原因として生じる迷光の影響により被転写体へのパターンの転写精度が低下してしまう。このような問題を抑制できるように、露光光に対するフォトマスクの反射率を低減する技術が採用されている。このような技術として、例えば、特許文献１等には、遮光パターンの表面側に反射防止膜を設けたフォトマスクの構成が記載されている。【０００５】
一方、フラットパネルディスプレイの製造技術は、解像度の高精細化に従って年々進化している。これに伴って、パネルメーカーも、より微細なパターンを高精度で形成する技術を開発しているが、近年、被転写体にパターンを転写する露光技術の分野においては、より微細なパターンを高精度で形成するために、高感度のレジストを用いる傾向がある。図１１は、露光量に対する転写線幅シフトの変動を既存の低感度のレジストと近年において用いられている高感度のレジストとで比較したグラフである。図１１に示されるように、高感度のレジストは、低感度のレジストと比較して、硬化に必要な露光量が少なく、露光量が少ない段階における転写線幅シフトの変動が大きい。【０００６】
このため、高感度のレジストを用いる傾向にともない、従来であれば影響を無視できたような微弱な迷光が露光時にレジスト層に影響を及ぼすことにより、被転写体に転写されるパターンにムラや寸法のバラツキが生じる問題が起こっている。【０００７】
さらに、近年においては、大面積のパターンを高精度で形成する場合に、ｇ線、ｈ線、またはｉ線を含む露光光では、レジスト層に照射される露光光のエネルギーが不足するため、ｇ線、ｈ線、ｉ線等の複数の波長の光を含む露光光を使用することが求められており、特に、これらの光の中でもエネルギーが大きいｊ線を含む露光光を使用することが求められている。一方、これらの露光光を用いる場合には、感光時のレジスト層の変化が大きくなるために、上述した微弱な迷光のレジスト層への影響がさらに大きくなるので、上述した問題が顕著となる。【０００８】
これに対して、上記特許文献１等に記載されたような構成では、露光時において、フォトマスクを露光光が反射することを原因として生じる迷光の強度を十分に低減することができなかったために、被転写体に転写されるパターンにムラや寸法のバラツキが生じることを抑制することができなかった。
【先行技術文献】
【特許文献】
【０００９】
【特許文献１】特許第４４５１３９１号公報
【発明の概要】
【発明が解決しようとする課題】
【００１０】
本開示は、上記問題点に鑑みてなされたものであり、被転写体に転写されるパターンにムラや寸法のバラツキが生じることを抑制することができる大型フォトマスクを提供することを主目的とする。
【課題を解決するための手段】
【００１１】
上記課題を解決するために、本開示は、透光性基板と、上記透光性基板の表面に設けられた遮光パターンとからなる大型フォトマスクであって、上記遮光パターンは、第１低反射膜、遮光性膜、および第２低反射膜が、上記透光性基板側からこの順番で積層された積層構造を有し、上記遮光パターンの上記透光性基板側の面は、３１３ｎｍ〜４３６ｎｍの波長領域の光に対する反射率が８％以下であることを特徴とする大型フォトマスクを提供する。【００１２】
本開示によれば、被転写体に転写されるパターンにムラや寸法のバラツキが生じることを抑制することができる。【００１３】
上記発明においては、上記遮光パターンの上記透光性基板とは反対側の面は、３１３ｎｍ〜４３６ｎｍの波長領域の光に対する反射率が１０％以下であることが好ましい。【００１４】
また、上記発明においては、上記遮光性膜がクロムを含み、上記第１低反射膜および上記第２低反射膜が酸化クロムを含むことが好ましい。【００１５】
また、上記発明においては、上記遮光パターンは、３１３ｎｍ〜４３６ｎｍの波長領域の光に対する光学濃度（ＯＤ）が４．５以上であることが好ましい。【００１６】
また、上記発明においては、上記透光性基板に対する上記遮光性膜の側面の傾斜角度が８０度以上９０度以下であることが好ましい。上記遮光性膜の側面に照射される露光光の反射光の影響を抑制することができるからである。【００１７】
また、上記発明においては、上記第１低反射膜の側面または上記第２低反射膜の側面が、上記遮光性膜の側面に対して上記透光性基板の表面に平行な方向に突出することが好ましい。【００１８】
特に、上記第１低反射膜の側面および上記第２低反射膜の側面の両方が、上記遮光性膜の側面に対して上記透光性基板の表面に平行な方向に突出し、さらに、上記第１低反射膜の側面の方が、上記第２低反射膜の側面より上記透光性基板の表面に平行な方向に突出していることが好ましい。【００１９】
また、少なくとも上記第１低反射膜の側面が、上記遮光性膜の側面に対して上記透光性基板の表面に平行な方向に突出し、さらに、上記第１低反射膜の側面の上記透光性基板表面に対する角度が、５６°以下であることが好ましい。洗浄による異物の除去が容易であり、存在する異物の量を減少させることができるからである。【００２０】
また、上記発明においては、上記遮光性膜の側面が凹状であることが好ましい。【００２１】
さらに、上記発明においては、分割露光に用いられる分割パターンを有し、上記分割パターンが上記遮光パターンであることが好ましい。
【発明の効果】
【００２２】
本開示においては、被転写体に転写されるパターンにムラや寸法のバラツキが生じることを抑制することができるという効果を奏する。
【図面の簡単な説明】
【００２３】
【図１】本開示の大型フォトマスクの一例を示す概略断面図である。
【図２】図１に示される大型フォトマスクを用いた露光により被転写体が有するレジスト層にパターンを転写する工程を示す概略断面図である。
【図３】図１に示される破線枠内の領域を図面の上下を逆にして示した拡大図である。
【図４】従来技術の大型フォトマスクにおける図３に対応する領域を示す概略断面図である。
【図５】本開示の大型フォトマスクの他の例における図３に対応する領域を示す概略断面図である。
【図６】本開示の大型フォトマスクの他の例における図３に対応する領域を示す概略断面図である。
【図７】本開示の大型フォトマスクの他の例における図３に対応する領域を示す概略断面図である。
【図８】本開示の大型フォトマスクの他の例を示す概略平面図である。
【図９】図８に示される大型フォトマスクを用いて被転写体から製造されるパターン転写体を示す概略平面図である。
【図１０】図９に示されるパターン転写体の製造工程の一部を示す概略工程断面図である。
【図１１】露光量に対する転写線幅シフトの変動を既存の低感度のレジストと近年において用いられている高感度のレジストとで比較したグラフである。
【図１２】本開示の大型フォトマスクの他の例における図３に対応する領域を示す概略断面図である。
【発明を実施するための形態】
【００２４】
以下、本開示の大型フォトマスクについて詳細に説明する。
【００２５】
本開示の大型フォトマスクは、透光性基板と、上記透光性基板の表面に設けられた遮光パターンとからなる大型フォトマスクであって、上記遮光パターンは、第１低反射膜、遮光性膜、および第２低反射膜が、上記透光性基板側からこの順番で積層された積層構造を有し、上記遮光パターンの上記透光性基板側の面は、３１３ｎｍ〜４３６ｎｍの波長領域の光に対する反射率が８％以下であることを特徴とする。
【００２６】
本開示の大型フォトマスクの一例について図面を参照しながら説明する。図１は、本開示の大型フォトマスクの一例を示す概略断面図である。また、図２は、図１に示される大型フォトマスクを用いた露光により被転写体が有するレジスト層にパターンを転写する工程を示す概略断面図である。
【００２７】
図１に示されるように、大型フォトマスク１００は、透光性基板１１０と、透光性基板１１０の表面１１０ａに設けられた遮光パターン１２０と、を備えている。遮光パターン１２０は、第１低反射膜１２２、遮光性膜１２４、および第２低反射膜１２６が、透光性基板１１０側からこの順番で積層された積層構造を有している。遮光パターン１２０の透光性基板１１０側の面１２０ａの反射率は、３１３ｎｍ〜４３６ｎｍの波長領域のいずれの光についても、８％以下となっている。
【００２８】
このため、図２に示されるように、大型フォトマスク１００を用いて、上記波長領域のいずれかの光を含む露光光を光源（ＵＶランプ）から放射する露光により、基体２１０上にレジスト層２２０が形成された被転写体２００にパターンを転写する場合には、上記露光光が、遮光パターン１２０の透光性基板１１０側の面１２０ａと、露光遮蔽板３００の表面３００ａや透光性基板１１０および空気（図示せず）の界面１１２等との間で交互に反射する多重反射等により生じる迷光の強度を低減することにより、本来は露光遮蔽板３００により露光光の照射が遮られる遮蔽領域のレジスト層２２０に照射される迷光Ｌａの強度を、例えば、露光照度の０．３％未満にまで低減することができる。これにより、遮蔽領域のレジスト層２２０に転写されるパターンにムラや寸法のバラツキが生じることを抑制することができる。
【００２９】
したがって、本開示によれば、上記波長領域のいずれかの光を含む露光光を使用する露光時において、上記遮光パターンの上記透光性基板側の面を露光光が反射することを原因として生じる迷光の強度を低減することにより、被転写体に転写されるパターンにムラや寸法のバラツキが生じることを抑制することができる。
【００３０】
また、近年においては、フラットパネルディスプレイの製造において、大面積のパターンを高精度で形成する場合には、ｇ線（波長４３６ｎｍ）、ｈ線（波長４０５ｎｍ）、またはｉ線（波長３６５ｎｍ）を含む露光光では、レジスト層に照射される露光光のエネルギーが不足することがある。このため、ｇ線、ｈ線、ｉ線等の複数の波長の光を含む露光光を使用することが求められており、特に、これらの光の中でもエネルギーが大きいｊ線（波長３１３ｎｍ）を含む露光光を使用することが求められている。
【００３１】
一方、複数の波長の光を含む露光光による感光時のレジスト層の変化は単一の波長の露光光よりも大きくなり、特に、ｊ線を含む露光光による感光時のレジスト層の変化は大きくなる。このため、複数の波長の光を含む露光光、特にｊ線を含む露光光を使用する場合には、微弱な迷光のレジストへの影響がさらに大きくなるので、被転写体に転写されるパターンにムラ等が生じる問題が顕著となる。これに対して、図１に示される大型フォトマスク１００においては、上記波長領域のいずれの光についても、上述した反射率が８％以下であるために、ｇ線、ｈ線、ｉ線、およびｊ線のいずれについても、遮光パターン１２０の透光性基板１１０側の面１２０ａの反射率を８％以下にまで低減することができる。
【００３２】
よって、本開示によれば、中でもｇ線、ｈ線、ｉ線等の複数の波長の光を含む露光光、特にｊ線を含む露光光を使用する露光時において、被転写体に転写されるパターンにムラ等が生じることを顕著に抑制することができる。
【００３３】
１．遮光パターン
上記遮光パターンは、上記透光性基板の表面に設けられた遮光パターンであって、上記第１低反射膜、上記遮光性膜、および上記第２低反射膜が、上記透光性基板側からこの順番で積層された積層構造を有し、上記遮光パターンの上記透光性基板側の面が、３１３ｎｍ〜４３６ｎｍの波長領域の光に対する反射率が８％以下である。
【００３４】
（１）３１３ｎｍ〜４３６ｎｍの波長領域の光に対する反射率
上記遮光パターンの上記透光性基板側の面は、３１３ｎｍ〜４３６ｎｍの波長領域の光に対する反射率が８％以下である。すなわち、上記波長領域のいずれの光についても、上記遮光パターンの上記透光性基板側の面の反射率が８％以下である。
【００３５】
上記遮光パターンの上記透光性基板側の面としては、上記波長領域の光に対する反射率が８％以下であるものであれば特に限定されないが、中でも３６５ｎｍ〜４３６ｎｍの波長領域の光に対する反射率が５％以下であるものが好ましい。３６５ｎｍ〜４３６ｎｍの波長領域のいずれかの光を含む露光光を使用する露光時において、図２に示される迷光Ｌａの強度を、例えば、露光照度の０．２％未満にまで低減することができる。これにより、上記迷光の強度を、被転写体のレジスト層が感光する境目の水準から完全に影響を及ぼさない水準に低減することができるからである。さらに、特に３１３ｎｍ〜３６５ｎｍの波長領域の光に対する反射率が５％以下であるものが好ましい。より広範囲の波長領域の光を含む露光光を使用する露光時において、同様の効果が得られるからである。より具体的には、３６５ｎｍ〜４３６ｎｍの波長領域の露光光が使用される現行の露光装置およびレジストだけではなく、３１３ｎｍ〜３６５ｎｍの波長領域の露光光が使用される他の露光装置およびレジストでも、同様の効果が得られるからである。
【００３６】
ここで、本開示において、上記遮光パターンの上記透光性基板側の面の上記反射率の測定方法としては、フォトダイオードアレイを検出器としている装置（大塚電子ＭＣＰＤ）を用いることができる。
【００３７】
上記遮光パターンの上記透光性基板とは反対側の面は、３１３ｎｍ〜４３６ｎｍの波長領域の光に対する反射率が１０％以下であるものが好ましい。すなわち、上記波長領域のいずれの光についても、上記遮光パターンの上記透光性基板とは反対側の面の反射率が１０％以下であるものが好ましい。
【００３８】
なお、上記遮光パターンの上記透光性基板とは反対側の面の上記反射率の測定方法は、上記遮光パターンの上記透光性基板側の面の上記反射率と同様である。
【００３９】
図１に示される大型フォトマスク１００においては、遮光パターン１２０の透光性基板１１０とは反対側の面１２０ｂの反射率が、３１３ｎｍ〜４３６ｎｍの波長領域のいずれの光についても、１０％以下となっている。このため、図２に示されるように、大型フォトマスク１００を用いて、上記波長領域のいずれかの光を含む露光光を使用する露光により、基体２１０上にレジスト層２２０が形成された被転写体２００にパターンを転写する場合には、上記露光光が、遮光パターン１２０の透光性基板１１０とは反対側の面１２０ｂと、空気（図示せず）およびレジスト層２２０の界面２１２やレジスト層２２０および基体２１０の界面２１４等との間で交互に反射する多重反射等により生じる迷光の強度を低減することにより、本来は遮光パターン１２０のエッジ部分により露光光の照射が遮られるレジスト層２２０に照射される迷光Ｌｂの強度を、例えば、露光照度の２．０％未満にまで低減することができる。これにより、エッジ部分におけるレジスト層２２０に転写されるパターンに寸法のバラツキ等が生じることを抑制することができる。
【００４０】
したがって、上記波長領域の光に対する反射率が１０％以下であるものが好ましい。上記波長領域のいずれかの光を含む露光光を使用する露光時において、上記遮光パターンの上記透光性基板とは反対側の面を露光光が反射することを原因として生じる迷光の強度を低減することにより、被転写体に転写されるパターンに寸法のバラツキ等が生じることを効果的に抑制することができるからである。中でもｇ線、ｈ線、ｉ線等の複数の波長の光を含む露光光、特にｊ線を含む露光光を使用する露光時において、被転写体に転写されるパターンに寸法のバラツキ等が生じることをより顕著に抑制することができるからである。
【００４１】
また、上記遮光パターンの上記透光性基板とは反対側の面としては、上記波長領域の光に対する反射率が１０％以下であるものが好ましいが、中でも３６５ｎｍ〜４３６ｎｍの波長領域の光に対する反射率が５％以下であるものが好ましい。３６５ｎｍ〜４３６ｎｍの波長領域のいずれかの光を含む露光光を使用する露光時において、図２に示される迷光Ｌｂの強度を、例えば、露光照度の１．０％未満にまで低減することができる。これにより、上記迷光の強度を、上記遮光パターンのエッジ部分における被転写体のレジスト層に転写されるパターンに寸法のバラツキ等が生じる程度に該レジスト層が感光する境目の水準から、上記寸法のバラツキ等が完全に生じない水準に低減することができるからである。さらに、特に３１３ｎｍ〜３６５ｎｍの波長領域の光に対する反射率が５％以下であるものが好ましい。より広範囲の波長領域の光を含む露光光を使用する露光時において、同様の効果が得られるからである。より具体的には、３６５ｎｍ〜４３６ｎｍの波長領域の露光光が使用される現行の露光装置およびレジストだけではなく、３１３ｎｍ〜３６５ｎｍの波長領域の露光光が使用される他の露光装置およびレジストでも、同様の効果が得られるからである。
【００４２】
（２）第１低反射膜
上記第１低反射膜は、上記遮光パターンの積層構造において上記透光性基板側に設けられ、上記遮光パターンの上記透光性基板側の面の３１３ｎｍ〜４３６ｎｍの波長領域の光に対する反射率を８％以下にまで低減する機能を実現する膜である。
【００４３】
上記遮光パターンが上記第１低反射膜を有することにより、上記波長領域の光が上記遮光パターンの上記透光性基板側の面に照射される場合には、上記第１低反射膜の上記透光性基板側の面を反射する光と、上記第１低反射膜の内部の界面を反射する光と、上記第１低反射膜および上記遮光性膜の境界で反射する光とが、干渉により弱めあうことになる。これにより、上記遮光パターンの上記透光性基板側の面の上記波長領域の光に対する反射率を８％以下にまで低減することができる。
【００４４】
上述したように、中でもｇ線、ｈ線、ｉ線等の複数の波長の光を含む露光光、特にｊ線を含む露光光を使用する場合には、微弱な迷光のレジストへの影響がさらに大きくなるので、被転写体に転写されるパターンにムラ等が生じる問題が顕著となる。一方、このような問題を解決するために、上記遮光パターンの上記透光性基板側の面の上記波長領域の光に対する反射率を８％以下にまで低減する機能を実現する膜は形成が困難である。本開示においては、このような事情があったにもかかわらず、上記透光性基板側の面の上記波長領域の光に対する反射率を８％以下にまで低減する機能を実現する膜の形成を可能とした。
【００４５】
ａ．第１低反射膜
上記第１低反射膜の膜厚としては、上記遮光パターンの上記透光性基板側の面の上記波長領域の光に対する反射率を８％以下にまで低減する機能を実現可能であれば特に限定されないが、１０ｎｍ〜５０ｎｍの範囲内となる膜厚が好ましい。薄過ぎると上記反射率を低減する機能が低下するからであり、厚過ぎると上記遮光パターンを精度良く加工することが困難となるからである。
【００４６】
上記第１低反射膜の材料としては、上記遮光パターンの上記透光性基板側の面の上記波長領域の光に対する反射率を８％以下にまで低減できる材料であれば特に限定されないが、例えば、酸化クロム（ＣｒＯＸ）、酸化窒化クロム（ＣｒＯＮ）、窒化クロム（ＣｒＮ）、酸化チタン（ＴｉＯ）、チタン酸化窒化物（ＴｉＯＮ）、酸化タンタル（ＴａＯ）、タンタルシリサイド酸化物（ＴａＳｉＯ）、酸化ニッケルアルミニウム（ＮｉＡｌＯ）、モリブデンシリサイド酸化物（ＭｏＳｉＯ）、モリブデンシリサイド酸化窒化物（ＭｏＳｉＯＮ）等が挙げられる。中でも酸化クロム（ＣｒＯＸ）、酸化窒化クロム（ＣｒＯＮ）が好ましく、特に酸化クロム（ＣｒＯＸ）が好ましい。
【００４７】
ｂ．形成方法
上記第１低反射膜の形成方法としては、例えば、スパッタリング法、真空蒸着法、およびイオンプレーティング法等が挙げられる。より具体的には、例えば、真空チャンバ内にＣｒターゲットを装着し、Ｏ２、Ｎ２、ＣＯ２ガスを導入し、真空環境下での反応性スパッタリングにより膜を成膜するといった方法等が挙げられる。
なお、この方法では、一般的なバイナリマスクの遮光パターンにおける低反射膜を成膜するときよりもＯ２ガスの比率を増加させることによって、上記遮光パターンの上記透光性基板側の面の３１３ｎｍ〜４３６ｎｍの波長領域の光に対する反射率を８％以下にまで低減する。
【００４８】
（３）第２低反射膜
上記第２低反射膜は、上記遮光パターンの積層構造において上記透光性基板とは反対側に設けられ、上記遮光パターンの上記透光性基板とは反対側の面の３１３ｎｍ〜４３６ｎｍの波長領域の光に対する反射率を低減する機能を実現する膜である。
【００４９】
上記遮光パターンが上記第２低反射膜を有することにより、上記波長領域の光が上記遮光パターンの上記透光性基板とは反対側の面に入射する場合には、上記第２低反射膜の上記透光性基板とは反対側の面で反射される光と、上記第２低反射膜の内部の界面で反射される光と、上記第２低反射膜および上記遮光性膜の境界で反射される光とが、干渉により弱めあうことになる。これにより、上記遮光パターンの上記透光性基板とは反対側の面の上記波長領域の光に対する反射率を低減することができる。
【００５０】
ａ．第２低反射膜
上記第２低反射膜としては、上記遮光パターンの上記透光性基板とは反対側の面の３１３ｎｍ〜４３６ｎｍの波長領域の光に対する反射率を低減する機能を実現する膜であれば特に限定されないが、上記反対側の面の３１３ｎｍ〜４３６ｎｍの波長領域の光に対する反射率を１０％以下にまで低減する機能を実現する膜が好ましい。
【００５１】
上述したように、中でもｇ線、ｈ線、ｉ線等の複数の波長の光を含む露光光、特にｊ線を含む露光光を使用する場合には、微弱な迷光のレジストへの影響がさらに大きくなるので、被転写体に転写されるパターンに寸法のバラツキ等が生じる問題が顕著となる。一方、このような問題を効果的に解決するために、上記遮光パターンの上記透光性基板とは反対側の面の上記波長領域の光に対する反射率を１０％以下にまで低減する機能を実現する反射防止膜は形成が困難である。本開示においては、このような事情があったにもかかわらず、上記反対側の面の上記波長領域の光に対する反射率を１０％以下にまで低減する機能を実現する膜の形成を可能とした。
【００５２】
上記第２低反射膜の膜厚としては、上記遮光パターンの上記透光性基板とは反対側の面の上記波長領域の光に対する反射率を低減する機能を実現可能であれば特に限定されないが、１０ｎｍ〜５０ｎｍの範囲内となる膜厚が好ましい。薄過ぎると上記反射率を低減する機能が低下するからであり、厚過ぎると上記遮光パターンを精度良く加工することが困難となるからである。
【００５３】
上記第２低反射膜の材料については、上記第１低反射膜と同様であるため、ここでの説明を省略する。
【００５４】
ｂ．形成方法
上記遮光パターンの上記透光性基板とは反対側の面の３１３ｎｍ〜４３６ｎｍの波長領域の光に対する反射率を１０％以下にまで低減する上記第２低反射膜の形成方法としては、上記第１低反射膜の形成方法と同様であるためここでの説明を省略する。
【００５５】
（４）遮光性膜
上記遮光性膜は、上記遮光パターンの積層構造において上記第１低反射膜および上記第２低反射膜の間に設けられた遮光性を有する膜である。
【００５６】
ａ．遮光性膜
上記遮光性膜の膜厚としては、特に限定されないが、８０ｎｍ〜１８０ｎｍの範囲内となる膜厚が好ましい。薄過ぎると所望の遮光性を得ることが困難となるからであり、厚過ぎると上記遮光パターンを精度良く加工することが困難となるからである。
【００５７】
上記遮光性膜の材料としては、遮光性を有する材料であれば特に限定されないが、例えば、クロム（Ｃｒ）、酸化窒化クロム（ＣｒＯＮ）、窒化クロム（ＣｒＮ）、モリブデンシリサイド酸化物（ＭｏＳｉＯ）、モリブデンシリサイド酸化窒化物（ＭｏＳｉＯＮ）、酸化タンタル（ＴａＯ）、タンタルシリサイド酸化物（ＴａＳｉＯ）等が挙げられる。中でもクロム（Ｃｒ）が好ましい。
【００５８】
ｂ．遮光性膜の形成方法
上記遮光性膜の形成方法としては、例えば、スパッタリング法、真空蒸着法、およびイオンプレーティング法等が挙げられる。
【００５９】
また、上記波長領域の光に対する上記遮光パターンの光学濃度（ＯＤ）を４．５以上とする上記遮光性膜の形成方法としては、例えば、通常よりも遮光性膜を成膜する時間を延ばすといった方法や成膜スキャン回数を増やすといった方法等が挙げられる。
【００６０】
（５）遮光パターン
ａ．光学濃度（ＯＤ）
上記遮光パターンとしては、３１３ｎｍ〜４３６ｎｍの波長領域の光に対する光学濃度（ＯＤ）が４．５以上であるものが好ましい。すなわち、上記波長領域のいずれの光についても、光学濃度（ＯＤ）が４．５以上であるものが好ましい。
【００６１】
ここで、本開示において、上記波長領域の光に対する光学濃度（ＯＤ）の測定方法には、紫外・可視分光光度計（日立Ｕ−４０００）を用いることができる。
【００６２】
図１に示される大型フォトマスク１００においては、３１３ｎｍ〜４３６ｎｍの波長領域の光に対する遮光パターン１２０の光学濃度（ＯＤ）が４．５以上となっている。すなわち、該波長領域のいずれの光についても、遮光パターン１２０の光学濃度（ＯＤ）が４．５以上となっている。このため、図２に示されるように、大型フォトマスク１００を用いて、上記波長領域のいずれかの光を含む露光光を使用する露光により、基体２１０上にレジスト層２２０が形成された被転写体２００にパターンを転写する場合には、上記露光光が遮光パターン１２０を透過する透過光Ｌｃの強度を、例えば、露光照度の０．００１％以下にまで低減することができる。これにより、レジスト層２２０に転写されるパターンにムラ等が生じることを抑制することができる。
【００６３】
したがって、上記光学濃度（ＯＤ）が４．５以上であるものが好ましい。上記波長領域のいずれかの光を含む露光光を使用する露光時において、上記露光光が上記遮光パターンを透過する透過光の強度を低減することにより、被転写体に転写されるパターンにムラ等が生じることを効果的に抑制することができるからである。中でもｇ線、ｈ線、ｉ線等の複数の波長の光を含む露光光、特にｊ線を含む露光光を使用する露光時において、被転写体に転写されるパターンにムラ等が生じることを効果的に抑制することができるからである。
【００６４】
なお、一般的に、遮光パターンが厚くなり、精度良く加工することが困難となる点からすると、フォトマスクにおける遮光パターンの光学濃度（ＯＤ）を高くすることは好ましくない。この傾向は、特に半導体集積回路の製造において使用されるフォトマスクにおいて顕著である。
【００６５】
ｂ．サイズ
（ａ）幅
上記遮光パターンの幅としては、例えば、０．１μｍ以上１０．０μｍ未満の幅が挙げられる。上記遮光パターンの幅としては、サブミクロンオーダーで寸法が制御された幅が好ましい。
【００６６】
ここで、上記遮光パターンの幅とは、平面視形状の短手方向の寸法で規定されるものである。また、上記サブミクロンオーダーで寸法が制御された幅とは、０．１μｍ単位で寸法が制御された幅を意味し、例えば、０．１μｍ以上１．０μｍ未満の幅である。
【００６７】
（ｂ）膜厚
上記遮光パターンの全体の膜厚としては、特に限定されないが、１００ｎｍ〜２５０ｎｍの範囲内であることが好ましい。薄過ぎると所望の遮光性を得ることが困難となるからであり、厚過ぎると上記遮光パターンを精度良く加工することが困難となるからである。
【００６８】
ｃ．断面形状
上記遮光パターンとしては、上記波長領域の光に対する光学濃度（ＯＤ）が４．５以上であり、かつ所望の断面形状を有するものが好ましい。以下、遮光パターンの好ましい断面形状について説明する。
【００６９】
図３は、図１に示される破線枠内の領域を図面の上下を逆にして示した拡大図である。図３に示されるように、図１に示される大型フォトマスク１００において、遮光パターン１２０の３１３ｎｍ〜４３６ｎｍの波長領域の光に対する光学濃度（ＯＤ）が４．５以上になっている。遮光パターン１２０の開口部１２０ｃにおいて、透光性基板１１０に対する遮光性膜１２４の側面１２４ａの傾斜角度αが８０度以上９０度以下になっている。一方、図４は、従来技術の大型フォトマスクにおける図３に対応する領域を示す概略断面図である。図４に示されるように、従来技術の大型フォトマスク１００においては、透光性基板１１０に対する遮光性膜１２４の側面１２４ａの傾斜角度αが８０度未満になっている。
【００７０】
図３に示されるように、透光性基板１１０に対する遮光性膜１２４の側面１２４ａの傾斜角度αが８０度以上９０度以下である場合には、図４に示されるように上記傾斜角度αが８０度未満である場合とは異なり、被転写体が有するレジスト層にパターンを転写する露光時に、光源側の斜め方向から遮光性膜１２４の側面１２４ａに照射される露光光（迷光）の反射光が、遮光パターン１２０の開口部１２０ｃ側に誘導される可能性が高くなる。よって、該反射光が、遮光パターン１２０のエッジ部分により露光光の照射が遮られるレジスト層に照射されることを抑制できる。これにより、エッジ部分におけるレジスト層に転写されるパターンに寸法のバラツキ等が生じることを抑制することができる。
【００７１】
したがって、上記波長領域の光に対する光学濃度（ＯＤ）が４．５以上である上記遮光パターンとしては、図３に示されるように、上記透光性基板に対する上記遮光性膜の側面の傾斜角度が８０度以上９０度以下であるものが好ましい。上記光学濃度（ＯＤ）を４．５以上にするために上記遮光パターンが厚膜になることで、光源側の斜め方向から上記遮光性膜の側面に照射される露光光の反射光の光量が多くなるにもかかわらず、該反射光の影響により、被転写体に転写されるパターンに寸法のバラツキ等が生じることを抑制することができるからである。
【００７２】
なお、上記透光性基板に対する上記遮光性膜の側面の傾斜角度とは、図３においてαで示されるような、上記遮光性膜の側面における上記透光性基板側の縁の接線の傾斜角度を意味する。
【００７３】
図５〜図７は、それぞれ本開示の大型フォトマスクの他の例における図３に対応する領域を示す概略断面図である。
【００７４】
図５に示される大型フォトマスク１００において、遮光パターン１２０は、３１３ｎｍ〜４３６ｎｍの波長領域の光に対する光学濃度（ＯＤ）が４．５以上になっている。遮光パターン１２０の開口部１２０ｃにおいて、遮光性膜１２４の側面１２４ａは透光性基板１１０に垂直な平面となっており、第１低反射膜１２２の側面１２２ａおよび第２低反射膜１２６の側面１２６ａは、遮光性膜１２４の側面１２４ａに対して透光性基板１１０に平行な方向に長さＬ１だけ突出している。
【００７５】
また、図６に示される大型フォトマスク１００において、遮光パターン１２０は、３１３ｎｍ〜４３６ｎｍの波長領域の光に対する光学濃度（ＯＤ）が４．５以上になっている。遮光パターン１２０の開口部１２０ｃにおいて、遮光性膜１２４の側面１２４ａは複数の平面から構成される凹状の面となっており、第１低反射膜１２２の側面１２２ａおよび第２低反射膜１２６の側面１２６ａは、遮光性膜１２４の側面１２４ａに対して透光性基板１１０に平行な方向に突出しており、開口部１２０ｃから最も離れた遮光性膜１２４の側面１２４ａの位置から長さＬ２だけ突出している。遮光性膜１２４の側面１２４ａは、開口部１２０ｃに最も近い位置から最も離れた位置まで透光性基板１１０に平行な方向に幅Ｗ１だけくびれている。
【００７６】
さらに、図７に示される大型フォトマスク１００において、遮光パターン１２０は、３１３ｎｍ〜４３６ｎｍの波長領域の光に対する光学濃度（ＯＤ）が４．５以上になっている。遮光パターン１２０の開口部１２０ｃにおいて、遮光性膜１２４の側面１２４ａは凹状の曲面となっている。遮光性膜１２４の側面１２４ａは、開口部１２０ｃに最も近い位置から最も離れた位置まで透光性基板１１０に平行な方向に幅Ｗ２だけくびれている。
【００７７】
図５および図６に示される大型フォトマスク１００においては、第１低反射膜１２２の側面１２２ａおよび第２低反射膜１２６の側面１２６ａが、遮光性膜１２４の側面１２４ａに対して透光性基板１１０の表面１１０ａに平行な方向に突出している。このため、被転写体が有するレジスト層にパターンを転写する露光時に、光源側の斜め方向から遮光性膜１２４の側面１２４ａに照射される露光光（迷光）は、第１低反射膜１２２により強度が緩和されてから遮光性膜１２４の側面１２４ａに照射される。また、遮光性膜１２４の側面１２４ａに照射される露光光の反射光は、第２低反射膜１２６により強度が緩和されてからレジスト層に照射される。よって、光源側の斜め方向から遮光性膜１２４の側面１２４ａに照射される露光光がレジスト層に照射される時の強度を、第１低反射膜１２２および第２低反射膜１２６により抑制できる。
【００７８】
したがって、上記波長領域の光に対する光学濃度（ＯＤ）が４．５以上である上記遮光パターンとしては、図５および図６に示されるように、上記第１低反射膜の側面または上記第２低反射膜の側面が、上記遮光性膜の側面に対して上記透光性基板の表面に平行な方向に突出するものが好ましい。上記光学濃度（ＯＤ）を４．５以上にするために上記遮光パターンが厚膜になることで、光源側の斜め方向から上記遮光性膜の側面に照射される露光光の反射光の光量が多くなるにもかかわらず、該反射光の影響により、被転写体に転写されるパターンにムラ等が生じることを抑制することができるからである。
【００７９】
また、上記第１低反射膜の側面または上記第２低反射膜の側面が、上記遮光性膜の側面に対して上記透光性基板の表面に平行な方向に突出するものとしては、これら側面のどちらか一方が突出するものであれば特に限定されないが、これら側面の両方が突出するものが好ましい。
【００８０】
さらに、上記第１低反射膜の側面または上記第２低反射膜の側面が、上記遮光性膜の側面に対して上記透光性基板の表面に平行な方向に突出するものとしては、図５および図６においてＬ１およびＬ２で示されるような突出長さが、上記遮光性膜の膜厚の１／２以上であるものが好ましい。上記反射光の影響により、被転写体に転写されるパターンにムラ等が生じることを効果的に抑制することができるからである。
【００８１】
なお、上記突出長さとは、上記第１低反射膜の側面または上記第２低反射膜の側面が、上記遮光性膜の凹状の側面における上記遮光パターンの開口部から最も離れた位置から上記透光性基板の表面に平行な方向に突出する長さを意味する。
【００８２】
また、本開示においては、以下の理由から上記第１低反射膜の側面または上記第２低反射膜の側面が、上記遮光性膜の側面に対して上記透光性基板の表面に平行な方向に突出することが好ましい。
【００８３】
すなわち、一般にクロム等の金属膜は例えばクロム酸化物等の酸化金属膜より極性が高いため、異物が付着し易い傾向にある。したがって、上記遮光性膜がクロムである場合、上記遮光性膜の側面が、上記第１低反射膜の側面または上記第２低反射膜の側面に対して上記透光性基板の表面に平行な方向で突出していると、上記遮光性膜に対して異物が付着する可能性が高くなり、その後の洗浄によって異物の除去が難しくなる可能性があるからである。
【００８４】
このような異物の付着の観点からも、上記第１低反射膜の側面または上記第２低反射膜の側面が、上記遮光性膜の側面に対して上記透光性基板の表面に平行な方向に突出するものであることが好ましく、特にこれら側面の両方が突出しているものが好ましい。
【００８５】
本開示において、上記透光性基板の表面に平行な方向に突出する側面の順番としては、上記第１低反射膜の側面が最も突出し、次いで第２低反射膜の側面、遮光性膜の側面の順位であることが好ましい。異物がこれら積層体の側面近傍に存在する場合、上記第１低反射膜の側面が最も突出していることにより、異物が酸化金属膜と接触する面積が大きいため、接触しやすく、その結果、異物の剥離も容易となるからである。
【００８６】
一方、本開示においては、少なくとも上記第１低反射膜の側面が、上記遮光性膜の側面に対して上記透光性基板の表面に平行な方向に突出し、さらに、上記第１低反射膜の側面の上記透光性基板表面に対する角度が、５６°以下であることが好ましい。
【００８７】
図１２は、このような態様の大型フォトマスクの一例の一部を示すものである。図１２に示す大型フォトマスク１００において、第１低反射膜１２２の側面１２２ａおよび第２低反射膜１２６の側面１２６ａは、遮光性膜１２４の側面１２４ａに対し、透光性基板１１０の表面１１０ａに平行な方向に突出している。そして、上記第１低反射膜１２２の側面１２２ａと上記透光性基板１１０の表面１１０ａとのなす角度αが、５６°以下の角度となっている。
【００８８】
上述したように、上記第１低反射膜の側面の上記透光性基板表面に対する角度が、５６°以下であることにより、異物が付着した場合であっても、洗浄に際しての洗浄用流体が接触する面積を大きくすることができることから、洗浄を効率的に行うことができ、洗浄工程後の異物の存在による不具合を防止することが可能となる。
【００８９】
ここで、上記第１低反射膜の側面の上記透光性基板表面に対する角度とは、上記第１低反射膜１２２の側面１２２ａと上記透光性基板１１０の表面１１０ａとが接する位置Ａと、上記第１低反射膜１２２の膜厚の減少が開始される位置Ｂとを直線で引き、この直線と上記表面１１０ａとの角度を測定することにより得られる角度である。
【００９０】
また、上記第１低反射膜１２２の側面１２２ａが、上記遮光性膜１２４の側面１２４ａに対して突出しているとは、上記第１低反射膜１２２の膜厚の減少が開始される位置Ｂが、上記遮光性膜１２４の側面１２４ａに対し、透光性基板１１０の表面１１０ａに平行な方向に突出していることを意味するものである。
【００９１】
本開示においては、上記第１低反射膜の側面の上記透光性基板表面に対する角度が、５６°以下であることがこの好ましく、中でも４０°以下であることが好ましい。洗浄をより効率的に行うことができるからである。なお、上記角度は小さい方が好ましいものであるが、実際の製造が難しいといった製造上の観点から、２０°以上であることが好ましい。
【００９２】
本開示においては、上記第２低反射膜の側面も、上記遮光性膜の側面よりも上記透光性基板の表面に平行な方向に突出していることが好ましい。異物との接着性の影響で洗浄による異物の除去が難しい可能性のある遮光性膜の側面への異物の付着を減少させることができるからである。
【００９３】
図６および図７に示される大型フォトマスク１００においては、遮光性膜１２４の側面１２４ａが凹状となっている。このため、被転写体が有するレジスト層にパターンを転写する露光時に、光源側の斜め方向から遮光性膜１２４の側面１２４ａに照射される露光光（迷光）の反射光は、光源側または遮光パターン１２０の開口部１２０ｃ側に誘導される可能性が高くなる。よって、該反射光が、遮光パターン１２０のエッジ部分により露光光の照射が遮られるレジスト層に照射されることを抑制できる。これにより、エッジ部分におけるレジスト層に転写されるパターンに寸法のバラツキ等が生じることを抑制することができる。
【００９４】
したがって、上記波長領域の光に対する光学濃度（ＯＤ）が４．５以上である上記遮光パターンとしては、図６および図７に示されるように、上記遮光性膜の側面が凹状であるものが好ましい。上記光学濃度（ＯＤ）を４．５以上にするために上記遮光パターンが厚膜になることで、光源側の斜め方向から上記遮光性膜の側面に照射される露光光の反射光の光量が多くなるにもかかわらず、該反射光の影響により、被転写体に転写されるパターンに寸法のバラツキ等が生じることを抑制することができるからである。
【００９５】
さらに、上記遮光性膜の側面が凹状である上記遮光パターンとしては、図６および図７においてＷ１およびＷ２で示されるような上記遮光性膜の側面のくびれ幅が上記遮光性膜の膜厚の１／２以上であるものが好ましい。上記反射光の影響により、被転写体に転写されるパターンに寸法のバラツキ等が生じることを効果的に抑制することができるからである。
【００９６】
なお、上記くびれ幅とは、上記遮光性膜の側面における上記遮光パターンの開口部に最も近い位置から最も離れた位置までの上記透光性基板の表面に平行な方向の幅を意味する。
【００９７】
ｄ．低反射膜および遮光性膜の境界構造
上記遮光性膜と上記第１低反射膜および上記第２低反射膜との境界は、明瞭な境界でもよく、不明瞭な境界でもよい。各膜の特性を個別に制御し易い点で、上記明瞭な境界を有する遮光パターンが好ましい。また、加工面が滑らかになる点や容易に作製可能な点で、上記不明瞭な境界を有する遮光パターンが好ましい。
【００９８】
上記明瞭な境界を有する遮光パターンは、上記第１低反射膜、上記遮光性膜、および上記第２低反射膜の成膜を、それぞれ、ガスを入れ替えたスパッタリング装置を用いて個別に行うことにより作製可能である。また、上記不明瞭な境界を有する遮光パターンは、上記第１低反射膜、上記遮光性膜、および上記第２低反射膜の成膜を、スパッタリング装置のガスを入れ替えることなく連続的に行うことにより作製可能である。
【００９９】
ｅ．形成方法
上記遮光パターンの形成方法としては、例えば、合成石英ガラスの表面に、第１低反射膜、遮光性膜、および第２低反射膜がこの順番で積層された積層構造を有する遮光層を形成した上で、遮光層の表面に所望形状のレジストパターンを形成し、レジストパターンをマスクとして遮光層をウェットエッチングで加工する方法等が挙げられる。
【０１００】
２．透光性基板
上記透光性基板の大きさとしては、例えば、少なくとも一辺が３５０ｍｍ以上の大きさを有するフォトマスクとすることができればよく、本開示の大型フォトマスクの用途等に応じて適宜選択することができ、特に限定されないが、３３０ｍｍ×４５０ｍｍ以上であることが好ましく、なかでも３３０ｍｍ×４５０ｍｍ〜１７００ｍｍ×１８００ｍｍの範囲内であることが好ましい。
【０１０１】
上記透光性基板の膜厚としては、大型フォトマスクの材料や用途等に応じて適宜選択することができる。上記透光性基板の膜厚としては、例えば、８ｍｍ〜１７ｍｍ程度である。
【０１０２】
上記透光性基板としては、光透過性を有するものであり、一般的な大型フォトマスクに用いられる透光性基板を使用することができる。上記透光性基板としては、例えば、光学研磨された低膨張ガラス（アルミノホウ珪酸ガラス、ホウ珪酸ガラス）、合成石英ガラスを挙げることができる。本開示においては、なかでも合成石英ガラスが好適に用いられる。熱膨張率が小さく、大型フォトマスクを製造しやすいからである。また、本開示においては樹脂製上記透光性基板を用いることもできる。
【０１０３】
上記透光性基板の光透過性としては、一般的な大型フォトマスクに用いられる透光性基板と同程度であれば特に限定されないが、３１３ｎｍ〜４３６ｎｍの波長領域の光に対する透過率が８０％以上であるものが好ましく、中でも８５％以上、特に９０％以上であるものが好ましい。純度が高い透光性基板の方が、通過する光の材料内での散乱が少なく、さらに屈折率も低いため、迷光の発生を抑制できるからである。
【０１０４】
３．その他
本開示の大型フォトマスクとしては、上記透光性基板と上記遮光パターンとを備え、上記遮光パターンの上記透光性基板側の面の上記波長領域の光に対する反射率が８％以下であるものであれば特に限定されるものではないが、分割露光に用いられる分割パターンを有し、上記分割パターンが上記遮光パターンであるものが好ましい。
【０１０５】
分割露光とは、被転写体において被転写領域を複数の露光領域に分割し、複数の露光領域のそれぞれを大型フォトマスクを用いて個別に露光して、複数の露光領域のそれぞれにフォトマスクの分割パターンを転写することによって、被転写体にフォトマスクの分割パターンよりも大きな連続したパターンを形成する方法をいう。
【０１０６】
このような好ましい大型フォトマスクについて図面を参照しながら説明する。図８は、本開示の大型フォトマスクの他の例を示す概略平面図である。図９は、図８に示される大型フォトマスクを用いて被転写体から製造されるパターン転写体を示す概略平面図である。また、図１０（ａ）〜図１０（ｂ）は、図９に示されるパターン転写体の製造工程の一部を示す概略工程断面図である。
【０１０７】
図８に示されるように、大型フォトマスク１００は、透光性基板１１０と、透光性基板１１０の表面１１０ａに設けられ、互いに異なる第１分割パターン１５０ａ、第２分割パターン１５０ｂ、および第３分割パターン１５０ｃと、を備える。第１分割パターン１５０ａ、第２分割パターン１５０ｂ、および第３分割パターン１５０ｃは、それぞれ、図１に示される遮光パターン１２０と同様に、第１低反射膜１２２、遮光性膜１２４、および第２低反射膜１２６が、透光性基板１１０側からこの順番で積層された積層構造を有する遮光パターン１２０である。このため、第１分割パターン１５０ａ、第２分割パターン１５０ｂ、および第３分割パターン１５０ｃの透光性基板１１０側の面は、図１に示される遮光パターン１２０と同様に、３１３ｎｍ〜４３６ｎｍの波長領域の光に対する反射率が８％以下である。
【０１０８】
図９に示されるパターン転写体２００´は、図８に示される大型フォトマスク１００を用いて、被転写体２００が有するレジスト層２２０に対して、第１分割パターン１５０ａ、第２分割パターン１５０ｂ、および第３分割パターン１５０ｃの各パターンごとに、上記波長領域のいずれかの光を含む露光光を光源（ＵＶランプ）から放射する露光により製造されるものである。
【０１０９】
パターン転写体２００´が製造される場合には、まず、１回目の露光において、第２分割パターン１５０ｂおよび第３分割パターン１５０ｃを露光遮蔽板３００（図１０に図示）で遮蔽することで、レジスト層２２０に対して、第１〜第３分割パターンのうち第１分割パターン１５０ａのみを介して上記露光光を照射する。次に、２回目〜６回目の露光において、第３分割パターン１５０ｃおよび第１分割パターン１５０ａを露光遮蔽板３００で遮蔽することで、レジスト層２２０に対して、第１〜第３分割パターンのうち第２分割パターン１５０ｂのみを介して上記露光光を照射する。次に、７回目の露光において、第１分割パターン１５０ａおよび第２分割パターン１５０ｂを露光遮蔽板３００で遮蔽することにより、レジスト層２２０に対して、第１〜第３分割パターンのうち第３分割パターン１５０ｃのみを介して上記露光光を照射する。これにより、第１分割パターン１５０ａが転写された１つの第１レジストパターン２２０ａ、第２分割パターン１５０ｂがそれぞれ転写された５つの第２レジストパターン２２０ｂ、および第３分割パターン１５０ｃが転写された１つの第３レジストパターン２２０ｃが、単一方向に繋がるように形成される。この結果、連続した単一のレジストパターンが形成される。
【０１１０】
上述した２回目の露光においては、図１０（ａ）に示されるように、図２に示される工程と同様に、上記露光光が、第２分割パターン１５０ｂ（遮光パターン１２０）の透光性基板１１０側の面１２０ａを反射することを原因として生じる迷光の強度を低減することにより、本来は露光遮蔽板３００により露光光の照射が遮られる遮蔽領域（３回目の露光領域）のレジスト層２２０に照射される迷光Ｌａの強度を低減することができる。また、上記露光光が、第２分割パターン１５０ｂの透光性基板１１０とは反対側の面１２０ｂを反射することを原因として生じる迷光の強度を低減することにより、本来は第２分割パターン１５０ｂのエッジ部分により露光光の照射が遮られる２回目の露光領域のレジスト層２２０に照射される迷光Ｌｂの強度を低減することができる。
【０１１１】
上述した３回目の露光においては、図１０（ｂ）に示されるように、２回目の露光と同様に迷光の強度を低減することにより、２回目の露光において迷光Ｌａが照射済みの領域のレジスト層２２０にさらに照射される迷光Ｌｂの強度を低減することができ、２回目の露光において迷光Ｌｂが照射済みの領域のレジスト層２２０にさらに照射される迷光Ｌａの強度を低減することができる。
【０１１２】
したがって、上述した好ましい大型フォトマスクによれば、分割露光において、被転写体の複数の露光領域のそれぞれを大型フォトマスク用いて個別に露光する時に、上記遮光パターンの各面を露光光が反射することを原因として生じる迷光が他の露光領域に照射されることにより、レジスト層に上記迷光による多重露光が生じる場合においても、上記迷光の強度を低減することができる。このため、被転写体に転写されるパターンにムラや寸法のバラツキが生じることを顕著に抑制することができる。
【０１１３】
なお、分割露光において、隣接する露光領域が繋がる部分においては、露光装置のアライメント精度の影響により多重露光が生じることがある。このため、上記迷光による多重露光がさらに生じる場合には、被転写体に転写されるパターンにムラや寸法のバラツキが生じる問題が大きくなり易い。このため、上述した効果がさらに顕著に得られる。
【０１１４】
４．大型フォトマスクの製造方法
本開示の大型フォトマスクの製造方法としては、上述した構成を有する大型フォトマスクを製造することができれば特に限定されず、一般的な大型フォトマスクの製造方法と同様とすることができる。
【０１１５】
例えば、透光性基板として合成石英ガラスを準備し、合成石英ガラスの表面に、第１低反射膜、遮光性膜、および第２低反射膜がこの順番で積層された積層構造を有する遮光層を備えるマスクブランクスを作製する。次に、遮光層の表面に所望形状のレジストパターンを形成し、レジストパターンをマスクとして遮光層をウェットエッチングで加工することにより、遮光層から遮光パターンを形成する。これにより、大型フォトマスクを作製する。
また、上記ウェットエッチングに用いられるエッチング液としては、上記遮光層を精度良く加工可能であり、上記透光性基板にダメージを与えないものあれば特に限定されるものではないが、例えば、硝酸第二セリウムアンモニウム溶液等を用いることができる。
【０１１６】
５．用途
本開示の大型フォトマスクは、例えば、表示装置に用いられる表示装置用機能素子等のパターン転写体の製造時におけるフォトリソグラフィ法に好適に用いることができる。
【０１１７】
本開示の大型フォトマスクを用いて製造される表示装置用機能素子としては、例えば、ＴＦＴ基板、ＴＦＴ基板等に用いられる金属配線付基板等、カラーフィルタ、カラーフィルタに用いられる遮光部付基板等を挙げることができる。
【０１１８】
本開示の大型フォトマスクを用いた表示装置用機能素子等のパターン転写体の製造方法としては、特に限定されず、大型フォトマスクの製造方法を用いた一般的な製造方法と同様とすることができる。例えば、レジスト層を有する被転写体を用意し、大型フォトマスクを介して露光光を照射して上記レジスト層を露光する露光工程と、露光後の上記レジスト層を現像する現像工程とを有する製造方法を挙げることができる。
【０１１９】
上記レジスト層に用いられるレジストとしては、一般的なレジストと同様とすることができ、ポジ型レジストであっても良く、ネガ型レジストであっても良い。ポジ型レジストとしては、例えば、ノボラック樹脂、フェノールエポキシ樹脂、アクリル樹脂、ポリイミド、シクロオレフィン等を挙げることができる。具体的には、ＩＰ３５００（ＴＯＫ社製）、ＰＦＩ２７（住友化学社製）、ＺＥＰ７０００（ゼオン社製）、ポジ型レジスト（ＪＳＲ社製）等を挙げることができる。中でもポジ型レジスト（ＪＳＲ社製）等が好ましい。感度が高いために、本開示の効果が顕著になるからである。一方、ネガ型レジストとしては、例えば、アクリル樹脂等を挙げることができる。具体的には、ポリグリシジルメタクリレート（ＰＧＭＡ）、化学増幅型のＳＡＬ６０１（シプレ社製）、ネガ型レジスト（ＪＳＲ社製）等を挙げることができる。中でもネガ型レジスト（ＪＳＲ社製）等が好ましい。感度が高いために、本開示の効果が顕著になるからである。また、本開示の大型フォトマスクを用いて製造される表示装置用機能素子が、現像後のレジスト層を構成部材として用いる場合は、レジスト層に顔料および染料等の着色剤、無機酸化物微粒子等の機能性材料を含有させてもよい。
【０１２０】
レジスト層の膜厚としては、特に限定されるものではないが、例えば１０ｎｍ〜１０μｍの範囲内である。レジスト層の形成方法については、公知の方法とすることができるため、ここでの説明は省略する。
【０１２１】
被転写体は、通常、レジスト層を形成するための基体を有する。また、金属層等を有していてもよい。被転写体については、製造される表示装置用機能素子の種類に応じて、適宜選択される。
【０１２２】
上記露光工程に用いられる露光光としては、レジスト層中のレジストを反応させることができ、３１３ｎｍ〜４３６ｎｍの波長領域のいずれかの光を含むものであれば特に限定されない。露光光としては、ｇ線、ｈ線、ｉ線等の複数の波長の光を含む露光光が好ましく、特にｊ線を含有する露光光が好ましい。レジスト層に照射される露光光のエネルギーを大きくすることができ、より短い露光時間で露光を完了することができる上、被転写体に転写されるパターンにムラ等が生じることを顕著に抑制することができるからである。上記露光光の光源としては、例えば、超高圧水銀灯（超高圧ＵＶランプ）等を用いることができる。
【０１２３】
上記現像工程に用いられるレジスト層の現像方法としては、一般的な方法を用いることができ特に限定されない。現像方法としては、例えば現像液を用いる方法等を好適に用いることができる。
【０１２４】
なお、本開示は、上記実施形態に限定されるものではない。上記実施形態は、例示であり、本開示の特許請求の範囲に記載された技術的思想と実質的に同一な構成を有し、同様な作用効果を奏するものは、いかなるものであっても本開示の技術的範囲に包含される。
【実施例】
【０１２５】
Ａ．反射率および光学濃度
まず、反射率および光学濃度について、実施例および比較例を用いて説明する。【０１２６】
［実施例Ａ１］
まず、縦×横×膜厚が７００ｍｍ×８００ｍｍ×８ｍｍの精密研磨された合成石英ガラス（透光性基板）と、合成石英ガラスの表面に、膜厚３０ｎｍの酸化クロム膜（ＣｒＯＸ）（第１低反射膜）、膜厚８５ｎｍのクロム膜（Ｃｒ）（遮光性膜）、および膜厚３０ｎｍの酸化クロム膜（ＣｒＯＸ）（第２低反射膜）がこの順番で積層された積層構造を有する遮光層と、を備えるマスクブランクスを作製した。【０１２７】
マスクブランクスの作製において、遮光層は、スパッタリング法を用いて、酸化クロム膜（第１低反射膜）、クロム膜（遮光性膜）、および酸化クロム膜（第２低反射膜）の順番で合成石英ガラスの表面に成膜することにより形成した。この際、酸化クロム膜（第１低反射膜）、クロム膜（遮光性膜）、および酸化クロム膜（第２低反射膜）の成膜は、それぞれ、ガスを入れ替えたスパッタリング装置を用いて個別に行った。また、酸化クロム膜（第１低反射膜）および酸化クロム膜（第２低反射膜）は、真空チャンバ内にＣｒターゲットを装着し、Ｏ２、Ｎ２、ＣＯ２ガスを導入し、真空環境下での反応性スパッタリングにより成膜した。酸化クロム膜（第１低反射膜）の成膜条件は、一般的なバイナリマスクの遮光パターンにおける低反射膜の成膜条件よりもＯ２ガスの比率を増加した条件とした。また、酸化クロム膜（第２低反射膜）の成膜条件は、一般的なバイナリマスクの遮光パターンにおける低反射膜の成膜条件と同等条件とした。さらに、クロム膜（遮光性膜）の成膜条件は、一般的なバイナリマスクの遮光パターンにおけるクロム膜の成膜条件と同等条件とした。【０１２８】
次に、遮光層の表面に所望形状のレジストパターンを形成し、レジストパターンをマスクとして遮光層をウェットエッチングで加工することにより、遮光層から３．０μｍ幅の遮光パターンを含む０．１μｍ以上１０．０μｍ未満の幅を有する遮光パターンを形成した。これにより、大型フォトマスクを作製した。【０１２９】
［実施例Ａ２］
まず、縦×横×膜厚が７００ｍｍ×８００ｍｍ×８ｍｍの精密研磨された合成石英ガラス（透光性基板）と、酸化クロム膜（第１低反射膜）、クロム膜（遮光性膜）、および酸化クロム膜（第２低反射膜）がこの順番で合成石英ガラスの表面に積層された積層構造を有する膜厚１８０ｎｍの遮光層と、を備えるマスクブランクスを作製した。【０１３０】
マスクブランクスの作製において、遮光層は、スパッタリング法を用いて、酸化クロム膜（第１低反射膜）、クロム膜（遮光性膜）を、および酸化クロム膜（第２低反射膜）の順番で合成石英ガラスの表面に成膜することにより形成した。この際、酸化クロム膜（第１低反射膜）、クロム膜、および酸化クロム膜（第２低反射膜）の成膜は、スパッタリング装置のガスを入れ替えることなく連続的に行った。また、酸化クロム膜（第１低反射膜）および酸化クロム膜（第２低反射膜）は、真空チャンバ内にＣｒターゲットを装着し、Ｏ２、Ｎ２、ＣＯ２ガスを導入し、真空環境下での反応性スパッタリングにより成膜した。酸化クロム膜（第１低反射膜）および酸化クロム膜（第２低反射膜）の成膜条件は、一般的なバイナリマスクの遮光パターンにおける低反射膜の成膜条件よりもＯ２ガスの比率を増加した条件とした。さらに、クロム膜（遮光性膜）の成膜条件は、一般的なバイナリマスクの遮光パターンにおけるクロム膜の成膜条件と同等条件とした。【０１３１】
次に、遮光層の表面に所望形状のレジストパターンを形成し、レジストパターンをマスクとして遮光層をウェットエッチングで加工することにより、遮光層から３．０μｍ幅の遮光パターンを含む０．１μｍ以上１０．０μｍ未満の幅を有する遮光パターンを形成した。これにより、大型フォトマスクを作製した。【０１３２】
［実施例Ａ３］
まず、縦×横×膜厚が７００ｍｍ×８００ｍｍ×８ｍｍの精密研磨された合成石英ガラス（透光性基板）と、合成石英ガラスの表面に、膜厚３０ｎｍの酸化クロム膜（第１低反射膜）、膜厚１１０ｎｍのクロム膜（遮光性膜）、および膜厚３０ｎｍの酸化クロム膜（第２低反射膜）がこの順番で積層された積層構造を有する遮光層と、を備えるマスクブランクスを作製した。【０１３３】
マスクブランクスの作製において、遮光層は、スパッタリング法を用いて、酸化クロム膜（第１低反射膜）、クロム膜（遮光性膜）、および酸化クロム膜（第２低反射膜）の順番で合成石英ガラスの表面に成膜することにより形成した。この際、酸化クロム膜（第１低反射膜）、クロム膜（遮光性膜）、および酸化クロム膜（第２低反射膜）の成膜は、それぞれ、ガスを入れ替えたスパッタリング装置を用いて個別に行った。また、酸化クロム膜（第１低反射膜）および酸化クロム膜（第２低反射膜）は、真空チャンバ内にＣｒターゲットを装着し、Ｏ２、Ｎ２、ＣＯ２ガスを導入し、真空環境下での反応性スパッタリングにより成膜した。酸化クロム膜（第１低反射膜）および酸化クロム膜（第２低反射膜）の成膜条件は、一般的なバイナリマスクの遮光パターンにおける低反射膜の成膜条件よりもＯ２ガスの比率を増加した条件とした。さらに、クロム膜（遮光性膜）の成膜条件は、一般的なバイナリマスクの遮光パターンにおけるクロム膜の成膜条件よりも成膜時間を延ばした条件とした。【０１３４】
次に、遮光層の表面に所望形状のレジストパターンを形成し、レジストパターンをマスクとして遮光層をウェットエッチングで加工することにより、遮光層から３．０μｍ幅の遮光パターンを含む０．１μｍ以上１０．０μｍ未満の幅を有する遮光パターンを形成した。これにより、大型フォトマスクを作製した。【０１３５】
［比較例Ａ］
まず、縦×横×膜厚が７００ｍｍ×８００ｍｍ×８ｍｍの精密研磨された合成石英ガラス（透光性基板）と、合成石英ガラスの表面に、膜厚８５ｎｍのクロム膜（遮光性膜）および膜厚３０ｎｍの酸化クロム膜（低反射膜）がこの順番で積層された積層構造を有する遮光層と、を備えるマスクブランクスを作製した。【０１３６】
マスクブランクスの作製において、遮光層は、スパッタリング法を用いて、クロム膜（遮光性膜）および酸化クロム膜（低反射膜）の順番で合成石英ガラスの表面に成膜することにより形成した。この際、クロム膜（遮光性膜）および酸化クロム膜（低反射膜）の成膜は、それぞれ、ガスを入れ替えたスパッタリング装置を用いて個別に行った。また、酸化クロム膜（低反射膜）は、真空チャンバ内にＣｒターゲットを装着し、Ｏ２、Ｎ２、ＣＯ２ガスを導入し、真空環境下での反応性スパッタリングにより成膜した。酸化クロム膜（低反射膜）の成膜条件は、一般的なバイナリマスクの遮光パターンにおける低反射膜の成膜条件と同等条件とした。さらに、クロム膜の成膜条件は、一般的なバイナリマスクの遮光パターンにおけるクロム膜の成膜条件と同等条件とした。【０１３７】
次に、遮光層の表面に所望形状のレジストパターンを形成し、レジストパターンをマスクとして遮光層をウェットエッチングで加工することにより、遮光層から３．０μｍ幅の遮光パターンを含む０．１μｍ以上１０．０μｍ未満の幅を有する遮光パターンを形成した。これにより、大型フォトマスクを作製した。【０１３８】
［評価結果］
ア．低反射膜および遮光性膜の境界構造の観察
実施例Ａ１〜Ａ３および比較例Ａにおける遮光パターンの低反射膜および遮光性膜の境界構造を、ＳＥＭ（走査型電子顕微鏡）により観察した。その結果、実施例１および３における遮光パターンの境界においては、Ｃｒの含有率が不連続に変化し、酸化クロム膜（第１低反射膜）とクロム膜（遮光性膜）との境界、およびクロム膜（遮光性膜）と酸化クロム膜（第２低反射膜）との境界が明瞭となっていた。また、実施例２における遮光パターンの境界においては、Ｃｒの含有率が連続的に変化し、酸化クロム膜（第１低反射膜）とクロム膜（遮光性膜）との境界、およびクロム膜（遮光性膜）と酸化クロム膜（第２低反射膜）との境界が不明瞭となっていた。また、比較例における遮光パターンの境界においては、Ｃｒの含有率が不連続に変化し、クロム膜（遮光性膜）と酸化クロム膜（低反射膜）との境界が明瞭になっていた。【０１３９】
イ．遮光パターンの裏面反射率および表面反射率ならびに光学濃度（ＯＤ）
実施例Ａ１〜Ａ３および比較例Ａの大型フォトマスクについて、３１３ｎｍ〜４３６ｎｍの波長領域の光に対する遮光パターンの裏面反射率（合成石英ガラス側の面の反射率）、および上記波長領域の光に対する遮光パターンの表面反射率（合成石英ガラスとは反対側の面の反射率）、ならびに上記波長領域の光に対する遮光パターンの光学濃度（ＯＤ）を測定した。【０１４０】
上記裏面反射率および上記表面反射率は、分光分析機（大塚電子ＭＣＰＤ３０００）を用いて、上記波長領域の範囲で１ｎｍごとに測定した。また、上記光学濃度（ＯＤ）は、紫外・可視分光光度計（日立Ｕ−４０００）を用いて、上記波長領域の範囲で１ｎｍごとに測定した。それらの測定結果のうち、ｇ線（波長４３６ｎｍ）、ｈ線（波長４０５ｎｍ）、ｉ線（波長３６５ｎｍ）、およびｊ線（波長３１３ｎｍ）での測定結果を以下の表３に示す。【０１４１】
上記分光分析機（大塚電子ＭＣＰＤ３０００）の測定条件等を表１に、上記紫外・可視分光光度計（日立Ｕ−４０００）の測定条件を表２にまとめる。【０１４２】
【表１】
2019177116.tif 000003
【０１４３】
【表２】
2019177116.tif 000004
【０１４４】
ウ．レジストパターンの性状
実施例Ａ１〜Ａ３および比較例Ａの大型フォトマスクを用いて、所望形状のレジストパターンを形成することを目的として、ガラス基板上に形成された膜厚が２．５μｍのレジスト層（ＪＳＲ社製）に対して、以下の露光条件により、露光ステッパー式（縮小投影式）のプロキシ露光を行った。【０１４５】
（露光条件）
露光ギャップ：１５０μｍ
光源：超高圧水銀灯
露光光：ｇ線、ｈ線、ｉ線、およびｊ線を含む露光光
露光量：２００ｍＪ／ｃｍ２【０１４６】
実施例Ａ１〜Ａ３および比較例Ａの大型フォトマスクを用いて形成したレジストパターンの性状として、レジストパターンのムラ部の正常部に対する膜厚変動（以下、「ムラ部膜厚変動」とすることがある。）を評価した。具体的には、比較例Ａのムラ部膜厚変動を１００％とした際の実施例Ａ１〜Ａ３のムラ部膜厚変動の割合［％］を測定した。その結果を以下の表３に示す。【０１４７】
【表３】
2019177116.tif 000005
【０１４８】
実施例Ａ１〜Ａ３においては、上記表３に示されるように、ｇ線、ｈ線、ｉ線、およびｊ線のいずれについても、裏面反射率は８％以下となり、上記表３には示さないが、上記波長領域の他の波長の光についても同様の結果となった。実施例Ａ２およびＡ３においては、さらに、上記表３に示されるように、ｇ線、ｈ線、ｉ線、およびｊ線のいずれについても、表面反射率は１０％以下となり、上記表３には示さないが、上記波長領域の他の波長の光についても同様の結果となった。実施例Ａ３においては、さらに、上記表３に示されるように、ｇ線、ｈ線、ｉ線、およびｊ線のいずれについても、光学濃度（ＯＤ）は４．５以上となり、上記表３には示さないが、上記波長領域の他の波長の光についても同様の結果となった。これに対して、比較例Ａにおいては、上記表３に示されるように、ｇ線、ｈ線、ｉ線、およびｊ線のうち、ｈ線、ｉ線、およびｊ線については、裏面反射率は８％より大きくなり、ｇ線、ｈ線、ｉ線、およびｊ線のいずれについても、表面反射率は１０％より大きくなり、光学濃度（ＯＤ）は４．５未満となった。【０１４９】
上記表３に示されるように、実施例Ａ１〜Ａ３においては、比較例よりも、ムラ部膜厚変動を抑制することができた。また、実施例Ａ２およびＡ３においては、実施例Ａ１よりも、ムラ部膜厚変動を効果的に抑制することができた。さらに、実施例Ａ３においては、実施例Ａ２よりも、ムラ部膜厚変動を顕著に抑制することができた。【０１５０】
Ｂ．洗浄による異物の低減
次に、洗浄による異物の低減効果について、実施例および比較例を用いて説明する。【０１５１】
［実施例Ｂ１］
上記実施例Ａ３と同様にして大型フォトマスクを作製した。
作成された大型フォトマスクを、２０ｍｍ（ｈ）×３０ｍｍ（ｗ）×８ｍｍ（ｄ）以内にガラスカッターを用いて切断した。切断面に、白金でスパッタ処理（２０ｍＡ×１２秒）を施し、電子顕微鏡にて観察した。電子顕微鏡は、走査型電子顕微鏡（日本電子株式会社製、ＪＳＭ−６７００Ｆ）を用い、加速電圧を５．０ｋＶ、傾斜を０°、モードをＳＥＩ（二次電子下方検出）とし、ワーキングディスタンスを３．２ｍｍ〜３．３ｍｍ（サンプルの高さに応じて微調整）とし、さらに積算回数は１回（Ｆｉｎｅ  Ｖｉｅｗモード）、観察倍率は×１００Ｋとした。測定箇所は、３．０μｍ幅の遮光パターンの部分とした。
測定の結果、上記第１低反射膜の側面の上記透光性基板表面に対する角度が８０°であることを得た。なお、この角度は、上述したように、上記第１低反射膜の側面と上記透光性基板の表面とが接する位置と、上記第１低反射膜の膜厚の減少が開始される位置とを直線で引き、この直線と上記表面との角度を測定することにより得られる角度である。【０１５２】
このような実施例Ｂ１の大型フォトマスクに対し、純水洗浄を３００秒間、実施後に乾燥し、洗浄した後の異物数を外観検査機の反射検査にて１μｍ以上の異物を検出可能な感度により測定した。この測定値は、ガラス基板４辺の端部５ｍｍを除いた６９０ｍｍ×７９０ｍｍの領域を測定した値である。
上記測定値を、後述する比較例Ｂによる値を１００とした際の割合として表４に示す。【０１５３】
［実施例Ｂ２〜Ｂ５］
上記実施例Ｂ１のエッチング条件を、エッチング時間を延長する方向に変更し、上記第１低反射膜の側面の上記透光性基板表面に対する角度を変更させて、下記の表４に示す角度の大型フォトマスクを作製した。角度の測定は、上記実施例Ｂ１と同様の方法で行った。【０１５４】
これらの大型フォトマスクを実施例Ｂ１と同様の方法により洗浄し、同様にして異物数を測定した。上記測定値を、後述する比較例Ｂによる値を１００とした際の割合として表４に示す。【０１５５】
［比較例Ｂ］
上記比較例Ａと同様にして大型フォトマスクを作製した。
得られた大型フォトマスクを、上記実施例Ｂ１と同様の方法により、上記第１低反射膜の側面の上記透光性基板表面に対する角度を測定した。
また、得られた大型フォトマスクを、実施例Ｂ１と同様の方法により洗浄し、同様にして異物数を測定した。結果は、１００％として表４に示す。【０１５６】
【表４】
2019177116.tif 000006
【０１５７】
表４の結果から、明らかなように、比較例に対し、実施例は異物数が少なかった。これは比較例におけるクロム膜と実施例における酸化クロム膜との異物との親和性の差異によるものであると推定される。
また、角度を変更させた場合は、角度が低い程、異物数が減少する結果となり、特に実施例Ｂ２と実施例Ｂ３の間で、大幅に値が変化することが分かった。
【符号の説明】
【０１５８】
１００…大型フォトマスク
１１０…透光性基板
１２０…遮光パターン
１２２…第１低反射膜
１２４…遮光性膜
１２６…第２低反射膜
【図１】
2019177116.tif 000007
【図２】
2019177116.tif 000008
【図３】
2019177116.tif 000009
【図４】
2019177116.tif 000010
【図５】
2019177116.tif 000011
【図６】
2019177116.tif 000012
【図７】
2019177116.tif 000013
【図８】
2019177116.tif 000014
【図９】
2019177116.tif 000015
【図１０】
2019177116.tif 000016
【図１１】
2019177116.tif 000017
【図１２】
2019177116.tif 000018
【国際調査報告】
2019177116.tif 000019
2019177116.tif 000020